(57)【要約】【課題】  天然の植物から採取される成分を有効成分として含み、天然繊維、再生繊維、半合成繊維、合成繊維又はこれらの複合繊維材料に保湿性及び防汚性を付与することのできる繊維用処理剤を提供することを目的とする。【解決手段】  アカネコン、オンジ、センナ、ハブソウ又はビンロウジから採取される抽出物より選ばれる１種又は２種以上の抽出物を含有する繊維用処理剤。繊維材料の保湿性は肌に対する保湿効果につながり、ひいては、肌荒れ防止、アレルギー低減効果につながるものである。さらに、本発明の繊維用処理剤は繊維材料に防汚性を付与することができ、処理された繊維材料が油脂等で汚染された場合、リパーゼを含有する洗剤を用いて洗浄することにより、油脂等を容易に除去することができる。【選択図】  なし【特許請求の範囲】
【請求項１】
アカネコン、オンジ、センナ、ハブソウ又はビンロウジから採取される抽出物より選ばれる１種又は２種以上の抽出物を含有する繊維用処理剤。
【請求項２】
アカネコン、オンジ、センナ、ハブソウ又はビンロウジから採取される抽出物より選ばれる１種又は２種以上の抽出物を、繊維材料に付着させる工程を含む繊維材料の処理方法。
【発明の詳細な説明】
【技術分野】
【０００１】
本発明は、繊維用処理剤及び繊維材料の処理方法に関する。さらに詳しくは、本発明は、繊維材料に保湿性及び防汚性を付与することのできる繊維用処理剤、及び、該繊維処理剤を繊維材料に付着させる工程を含む繊維材料の処理方法に関する。
【背景技術】
【０００２】
従来、天然繊維、再生繊維、半合成繊維、合成繊維又はこれらの複合繊維材料に対して、繊維自体が有さない性質を付与する、いわゆる機能加工の研究がなされている。このような機能加工としては、例えば、柔軟加工、硬仕上加工、防縮加工、防皺加工、防炎加工、防水撥水加工などが挙げられる。さらに、最近においては、特に衣料や寝具など人体と直接接触する繊維材料分野において、消臭加工、抗菌加工、保湿加工など、より快適で、人の健康に寄与するための特殊機能加工が研究され、あるいは実施されている。
【０００３】
しかし、このような人の健康に寄与することを目的とする加工にも拘わらず、繊維処理剤自体には一般に化学製品が用いられているため、消費者からは繊維処理剤の人体に対する安全性への疑問があがり、天然物志向が高まりつつある。さらには最近のエコロジーへの関心から、地球環境に優しい繊維処理剤が要望されるようになってきている。
【０００４】
一方で、各種の植物から採取される成分については、様々な効果や機能の面の研究が進められている。例えば、キュウリ、ニンジン、トマトなどの植物採取物質とオリーブ油、米胚芽油、アーモンド油などの天然系油溶性物質とを含む繊維用処理剤が提案されている（特許文献１参照）。しかしその例はまだ少ない。
【特許文献１】特許第３３９８５０４号公報
【発明の開示】
【発明が解決しようとする課題】
【０００５】
本発明は、天然の植物から採取される成分を有効成分として含み、天然繊維、再生繊維、半合成繊維、合成繊維又はこれらの複合繊維材料に保湿性及び防汚性を付与することのできる繊維用処理剤、及び、該繊維用処理剤を繊維材料に付着させる工程を含む繊維材料の処理方法に関する。
【課題を解決するための手段】
【０００６】
本発明者らは、消費者の安全性への疑問を低減させることができ、消費者の天然物志向を満たすものであって、かつ、人の健康に寄与する機能加工が可能となる繊維用処理剤の開発を目指し、各種天然の植物から採取される成分の繊維材料に対する機能付与効果に関して鋭意研究を重ねた。その結果、特定の生薬からの抽出物が繊維材料の保湿性を高めるのみならず、繊維材料に防汚性を付与することを見出し、この知見により本発明を完成させるに至った。
【０００７】
なお、本発明における防汚性とは、繊維材料が油脂等で汚染された場合に、それらを容易に除去することができる特性をいう。
【０００８】
すなわち、本発明は、
（１）アカネコン、オンジ、センナ、ハブソウ又はビンロウジから採取される抽出物より選ばれる１種又は２種以上の抽出物を含有する繊維用処理剤、及び、
（２）アカネコン、オンジ、センナ、ハブソウ又はビンロウジより採取される抽出物より選ばれる１種又は２種以上の抽出物を、繊維材料に付着させる工程を含む繊維材料の処理
方法、
を提供するものである。
【発明の効果】
【０００９】
本発明の繊維用処理剤は、繊維材料に保湿性を付与することができる。繊維材料の保湿性は肌に対する保湿効果につながり、ひいては、肌荒れ防止、アレルギー低減効果につながるものである。
【００１０】
さらに、本発明の繊維用処理剤は繊維材料に防汚性を付与することができ、得られた繊維材料が油脂等で汚染された場合、リパーゼを含有する洗剤を用いて洗浄することにより、油脂等を容易に除去することができる。
【００１１】
なお、本発明の繊維用処理剤に含有される生薬の抽出物は、リパーゼの活性を高める効果（リパーゼ活性賦活作用）があり、これにより処理して得られた繊維材料を肌に触れる状態で使用した場合、痩身、肥満体質の改善あるいは抑制、脂肪の局在化の改善、過剰に分泌される皮脂に起因するニキビ等の改善が十分期待される。
【発明を実施するための最良の形態】
【００１２】
本発明の繊維用処理剤は、アカネコン、オンジ、センナ、ハブソウ又はビンロウジから採取される抽出物より選ばれる１種又は２種以上の抽出物を含有する。
【００１３】
本発明で使用するアカネコンとは、アカネ科植物のアカネの根をいうが、さらに同属植物を用いることもできる。オンジとは、ヒメハギ科植物のイトヒメハギの根をいうが、さらに同属植物を用いることもできる。センナとは、マメ科植物のセンナの葉をいうが、同属植物を用いることもできる。ハブソウとは、マメ科植物のハブソウの根を除いた全草をいうが、同属植物を用いることもできる。また、ビンロウジとは、ヤシ科植物のビンロウの種子をいうが、同属植物を用いることもできる。これらの生薬は、医薬又は民間薬、食品、化粧品の成分として一般的に用いられているものであり、安全性は確認されている。
【００１４】
これらの抽出物を得る方法に特に制限はなく、例えば、上記の各種部位を未乾燥のまま又は乾燥させた後、そのまま、あるいは破砕又は粉砕させたものから、抽出溶媒で、通常、常温常圧下での溶媒の沸点以下で抽出し、次いで、ろ過により不溶物を除去し、抽出液を得ることができる。抽出溶媒としては、水、アルコール類（メタノール、エタノール、エチレングリコール、プロピレングリコール、１,３−ブチレングリコール等）、アセト
ンなどのケトン類、ジエチルエーテルなどのエーテル類等の溶剤が挙げられ、単独あるいは２種以上の混液を任意に組み合わせて使用することができる。
【００１５】
また、得られた抽出液は、そのままで使用することもできるが、その効力に影響のない範囲でさらに脱臭、脱色などの精製処理を行うこともできる。精製手段としては、イオン交換樹脂や活性炭などを用いる。
【００１６】
本発明において「抽出物」とは、前記のようにして得られる抽出液のほか、該抽出液から抽出溶媒を蒸発、又は凍結乾燥して得られる蒸発残留物をも含む。
【００１７】
本発明の繊維用処理剤は、前記抽出物の１種又は２種以上を混合したものを含有するものであるが、抽出物そのものを繊維用処理剤としてもよい。
【００１８】
また、本発明の繊維用処理剤は、抽出物に加え、本発明の効果を損なわない範囲内で、繊維材料の処理に通常使用される成分や添加剤を併用して製剤化してもよい。その場合、繊維用処理剤中の抽出物の総含有量は、抽出液の蒸発残分として０.００１〜５０質量％
であることが好ましく、０.０１〜４０質量％であることがより好ましい。
【００１９】
繊維用処理剤の製剤は、粉末、顆粒、錠剤等の固体、ペースト、液体のいずれであってもよい。液体とする場合には、溶媒として、水、又は水とメタノール、エタノール、イソプロピルアルコール、ブチレングリコール等のアルコールとの混液を使用することができ、従来公知の方法により、抽出物をマイクロカプセルに封入させておいてもよい。
【００２０】
本発明の繊維用処理剤は、いかなる方法により繊維材料に付与されてもよく、例えば、そのままで、あるいは、水、又は水とメタノール、エタノール、イソプロピルアルコール等のアルコールとの混液に溶解もしくは希釈させたものを、繊維材料に対して浸漬処理、パディング処理、スプレー処理、泡加工等の方法により付与することができる。次いで、所望ならば、処理された繊維材料を室温〜１００℃で乾燥し、またさらに１５０〜２００℃で３０秒〜３分間の熱処理を行う等の、一般的な繊維材料に対する処理を施してもよい。
【００２１】
本発明の繊維用処理剤を適用できる繊維材料としては、綿、麻、羊毛、絹等の天然繊維、キュプラ、ビスコースレーヨン、ポリノジックレーヨン、テンセル（商標）等の再生繊維、アセテート、ナイロン、ポリエステル、ポリウレタン、ポリエステルエーテル、ポリアクリロニトリル等の半合成もしくは合成繊維、又は、これらの複合繊維からなる材料を挙げることができ、その形態は糸、シングルカバーヤーン、ダブルカバーヤーン、コアスパンヤーン、ツイストヤーン、エアー交絡糸等からなる織物、編物、不織布のいずれであってもよい。
【００２２】
本発明の繊維用処理剤は、繊維材料に保湿性を付与するものであり、ひいては皮膚の保湿効果につながることから、肌荒れ防止やアレルギー低減効果が期待され、肌に直接接する部分に用いる繊維材料、特に衣料に対して使用することがより好ましい。このような衣料の例としては、パンティストッキング、タイツ、カジュアルソックス、中児ソックス、婦人ソックス、紳士ソックス等の靴下、ブラジャー、ガードル、ボディスーツ、ペチコート、スリップ、フレアーパンティ等のランジェリー、シャツ、ショーツ等のアンダーウエアー、ナイトドレス、パジャマ、バスローブ等のナイトウェア、ストラップ、テープ類、レース類等のインナー付属材、レオタード、スポーツシャツ、手袋、腹巻、タオル等を挙げることができる。
【００２３】
また、本発明の繊維用処理剤は、繊維材料に防汚性を付与することができ、得られた繊維材料が皮脂や油脂等により汚染された際に、リパーゼを含有する洗剤で洗浄すると、その汚れを容易に除去することができる。ここで、リパーゼとは、トリグリセライド分解活性を有しているものであって、洗剤に配合した状態であっても界面活性剤等の洗剤含有成分に対して安定であり、十分機能を発揮し得るものであれば特に制限はなく、このようなリパーゼを含有する洗剤は広く市販されている。
【００２４】
本発明者らにより、アカネコン、オンジ、センナ、ハブソウ又はビンロウジから抽出される成分がリパーゼの活性を賦活させる作用を有することが研究されている。繊維材料に付着させた場合であってもそのリパーゼ活性賦活作用が維持され、洗剤中のリパーゼの活性をさらに賦活させることができるために、本発明の繊維用処理剤が繊維材料に防汚性を与えることができると考えられる。
【００２５】
本発明の繊維用処理剤は、従来より用いられてきた柔軟仕上剤、硬仕上剤、可縫性向上剤、防炎剤、帯電防止剤、防汚加工剤、抗菌防臭加工剤、起毛剤、スリップ防止剤、保湿加工剤、撥水剤、吸水剤等の通常の機能付与剤と併用することができる。また、本発明の繊維用処理剤の効果を高め、洗濯に対する耐久性を向上させるために、ウレタン系、アク
リル系又はシリコーン系樹脂等の耐久性向上剤を併用することもできる。
【実施例】
【００２６】
以下に、実施例を挙げて本発明をさらに詳細に説明するが、本発明はこれらの実施例により何ら限定されるものではない。
【００２７】
なお、本発明の繊維用処理剤による保湿性、防汚性の効果を次の通りに評価した。
（１）保湿性試験
未処理布（繊維用処理剤が全く付与されていない生地）及び処理布（１２ｃｍ×２５ｃｍ）を１０５℃のオーブン乾燥機中に３時間置き絶乾した後、未処理布及び処理布の質量を化学天秤にて精秤した。この時の未処理布の質量をＷ0（ｇ）、処理布の質量をＷ1（ｇ）とする。
【００２８】
次に、絶乾された未処理布及び処理布を２０℃及び７８％ＲＨに調整した雰囲気中に入れ、１８時間調湿し、調湿された未処理布及び処理布の質量を化学天秤にて精秤した。この時の未処理布の質量をＷx（ｇ）、処理布の質量をＷy（ｇ）とする。なお、この時の保湿率を０分の値とした。
【００２９】
さらに、その後、調湿された処理布を２０℃及び４０％ＲＨに調整した雰囲気中に入れ、３０分、６０分及び１２０分経過毎の質量を化学天秤にて精秤した。この時の質量もそれぞれＷy（ｇ）とする。各処理布の時間毎の保湿率を、下記の計算式により算出した。
すなわち、保湿率は調湿直後の未処理布を基準とした相対値で示される。
保湿率（％）＝｛（Ｗy−Ｗ1）／（Ｗx−Ｗ0）｝×１００
【００３０】
（２）防汚性試験
未処理布及び処理布にコーン油又は大豆油を０.１ｍＬ落とし、１２０℃で１分間熱処
理した後、４０℃で３０分間洗浄した。なお、洗浄浴としては、トリデカノールのエチレンオキサイド５モル付加物を０.５質量％及びリポラーゼ１００Ｔ（ノボ  ノルディスク
社製）を０.００１質量％含有する水溶液とし、浴比を１：３０とした。洗浄後、２分間
のオーバーフロー水洗し、８０℃で１５分間乾燥させた。
【００３１】
次いで、得られた未処理布及び処理布を、Kayanol  Milling  Brown4GW を１％ ｏ.ｗ.ｆ.含有し、浴比１：２０とした染色浴で、昇温速度２℃／分で昇温し、ポリエステルニ
ット生機の場合は染色温度１００℃で、綿メリヤス生機の場合は染色温度５０℃で、１０分間染色した後、軽く水洗いして乾燥させた。
【００３２】
得られた染色布の染色状態を目視にて１０段階に評価した。オイルスポット部分とその他の部分が等しく染色されている場合を「１０」とし、オイルスポット部分が全く染色されない場合を「１」とする。すなわち、評価の数値が大きいほど油が除去されており、防汚性に優れている。
【００３３】
実施例１
アカネコンの細片５０ｇを５０％（v/v）エタノール水溶液３００ｍＬに浸漬し、室温
下で２４時間かけて抽出し、抽出液を得た。この抽出液の不揮発分の１質量％溶液（溶媒は１０％（v/v）１,３−ブチレングリコール水溶液を用いた）を調製し、繊維用処理剤とした。
【００３４】
なお、抽出液の不揮発分は、試料５ｇをシャーレにとり、これを１０５℃の乾燥機（パーフェクトオーブンＰＶ−２１０、タバイエスペック(株)製）中に３時間放置した後の残存質量率から算出した。
【００３５】
実施例２〜５
オンジ、センナ、ハブソウ又はビンロウジの各々の細片について、実施例１と同様にして繊維用処理剤を得た。
【００３６】
試験例１
実施例で得られた繊維用処理剤１０質量部に水９０質量部を加えて全体量を１００質量部とした処理液を用い、ナイロン編物を連続パディング方式で処理した。ピックアップは５０％とした。次いで、１００℃で３分間乾燥し、さらに１５０℃で１分間熱処理した。この処理布を保湿性試験に供した。
【００３７】
試験例２
実施例で得られた繊維用処理剤１０質量部に水９０質量部を加えて全体量を１００質量部とした処理液を用い、ポリエステル／スパンデックス編物を連続パディング方式で処理した。ピックアップは５５％とした。次いで、１００℃で３分間乾燥をし、さらに１７０℃で１分間熱処理した。この処理布を保湿性試験に供した。
試験例１、２の評価結果を表１に示す。
【００３８】
【表１】
2005097757.tif 000002
【００３９】
以上の結果からも明らかなように、各種抽出物を含有する繊維用処理剤を用いて処理した繊維材料は、より優れた保湿性を示している。
【００４０】
試験例３
実施例で得られた繊維用処理剤１０質量部に水９０質量部を加えて全体量を１００質量部とした処理液を用い、ポリエステルニット生機又は綿メリヤス生機を、連続パディング方式で処理した。ピックアップは６０％とした。次いで、１００℃で３分間乾燥し、さらに１７０℃で１分間熱処理した。この処理布を防汚性試験に供した。評価結果を表２に示す。
【００４１】
【表２】
2005097757.tif 000003
【００４２】
以上の結果からも明らかなように、各種抽出物を含有する繊維用処理剤を用いて処理した繊維材料は、付着された油脂汚れがリパーゼ含有洗剤により、未処理布よりも容易に除去されることが分かる。
【産業上の利用可能性】
【００４３】
本発明の繊維用処理剤は、繊維材料に保湿性と防汚性を付与することができる。繊維材料に保湿性は、ひいては皮膚の保湿効果につながることから、肌荒れ防止やアレルギー低減効果が期待されるため、本発明の繊維用処理剤は、肌に直接接する部分に用いる繊維材料、特に衣料に対して特に有用である。また、本発明の抽出物を含有する繊維用処理剤を用いて処理した繊維材料は、付着された油脂汚れがリパーゼ含有洗剤により、容易に除去される。